(57)【要約】      （修正有）【課題】基材への接着安定性に優れ、優れた抗血栓性を有する高分子材料を提供する。【解決手段】少なくとも一般式（Ａ）で表される２−メチレンブタン二酸エステルをモノマーとする高分子化合物であり、重量平均分子量が５，０００〜１，０００，０００である高分子化合物、およびその高分子化合物を含む抗血栓性高分子材料。2018058984.tif 000014（式中のＲ１及びＲ２はメチル基またはエチル基、ｍ及びｎはオキシエチレン基の平均付加モル数で１〜３である。）【選択図】なし【特許請求の範囲】
【請求項１】
少なくとも一般式（Ａ）で表される２−メチレンブタン二酸エステルをモノマーとする高分子化合物であり、重量平均分子量が５，０００〜１，０００，０００であることを特徴とする高分子化合物。
【化１】
2018058984.tif 000011
（式中のＲ１及びＲ２はメチル基またはエチル基、ｍ及びｎはオキシエチレン基の平均付加モル数で１〜３である。）
【請求項２】
一般式（Ａ）で表される２−メチレンブタン二酸エステルと、コモノマーとの共重合体高分子化合物であり、前記高分子化合物における前記一般式（Ａ）のモノマーと前記コモノマーとのモル比が２／５〜９／１であることを特徴とする高分子化合物。
【化２】
2018058984.tif 000012
（式中のＲ１及びＲ２はメチル基またはエチル基、ｍ及びｎはオキシエチレン基の平均付加モル数で１〜３である。）
【請求項３】
前記コモノマーが、下記一般式（Ｂ）で表される（メタ）アクリル酸エステルである、請求項２に記載の高分子化合物。
【化３】
2018058984.tif 000013
（式中のR３はHまたはメチル基、R４は炭素数１〜５の脂肪族炭化水素基である。）
【請求項４】
前記一般式（Ａ）で表される２−メチレンブタン二酸エステルが、
２−メチレンブタン二酸１，４−ビス（２−メトキシエチル）エステル、
２−メチレンブタン二酸１，４−ビス（２−（２−メトキシエトキシ）エチル）エステル、
２−メチレンブタン二酸１，４−ビス（２−（２−（２−メトキシエトキシ）エトキシ）エチル）エステルの少なくともいずれかを含む、請求項１〜３のいずれかに記載の高分子化合物。
【請求項５】
請求項１〜４のいずれかに記載の高分子化合物を含む、抗血栓性の高分子材料組成物。
【請求項６】
請求項５に記載の抗血栓性の高分子材料組成物を表面の少なくとも一部に有することを特徴とする医療機器。
【発明の詳細な説明】
【技術分野】
【０００１】
本発明は、主に、血液と接触させる医療器具の表面処理剤として使用する抗血栓性高分子化材料に関する。
【背景技術】
【０００２】
近年、医療器具を構成する基材には、各種の高分子材料が使用されている。この場合、生体にとって異物である高分子材料を血液と接触させて使用することとなるため、基材には、血小板の粘着、活性化を抑制する抗血栓性が要求される。
そして、このような要求に応えるため、メトキシポリエチレングリコールメタクリレートとエチルメタクリレートの水溶性共重合を基材表面に被覆する方法が開示されている（特許文献１）。しかし、水溶性高分子を基材に配合あるいは被覆した医療器具を繰り返し、あるいは長時間、血液と接触させて使用する場合、水溶性高分子が基材から溶出あるいは脱離し、抗血栓性が維持できなくなることが懸念される。
【０００３】
一方、２−メチレンブタン二酸エステルを含有する重合体を使用する例としては、片方のアルコールとしてポリエチレングリコール（ｍ又はｎが１〜１０）、他方のアルコール由来基としてアルキル基、アルケニル基またはシクロアルキル基を有する２−メチレンブタン二酸ジエステルの重合体をソフトコンタクトレンズとして使用することが開示されている（特許文献２）。また、オキシエチレン構造、又はオキシプロピレン構造を有する２−メチレンブタン二酸エステルと炭素数８以上の直鎖アルキル基を有する（メタ）アクリル酸エステル共重合体を含む血管塞栓剤が開示されている（特許文献３）。しかしながら、これらの開示には血小板粘着抑制効果に関して記載されていない。
【先行技術文献】
【特許文献】
【０００４】
【特許文献１】特開平１１−２８７８０２
【特許文献２】特開平５−４５６１１
【特許文献３】特開２０１５−７４６３３
【発明の概要】
【発明が解決しようとする課題】
【０００５】
本発明の目的は、基材への接着安定性に優れ、優れた抗血栓性を有する材料を提供することにある。
【課題を解決するための手段】
【０００６】
本発明は、以下のものを含む。
（１）少なくとも一般式（Ａ）で表される２−メチレンブタン二酸エステルをモノマーとする高分子化合物であり、重量平均分子量が５，０００〜１，０００，０００であることを特徴とする高分子化合物である。
【化１】
2018058984.tif 000002
（式中のＲ１及びＲ２はメチル基またはエチル基、ｍ及びｎはオキシエチレン基の平均付加モル数で１〜３である。）
（２）一般式（Ａ）で表される２−メチレンブタン二酸エステルと、コモノマーとの共重合体高分子化合物であり、前記高分子化合物における上記一般式（Ａ）のモノマーとコモノマーとのモル比が２／５〜９／１あることを特徴とする高分子化合物である。
【化２】
2018058984.tif 000003
（式中のＲ１及びＲ２はメチル基またはエチル基、ｍ及びｎはオキシエチレン基の平均付加モル数で１〜３である。）
（３）上記コモノマーが、下記一般式（Ｂ）で表される（メタ）アクリル酸エステルである、上記（２）に記載の高分子化合物である。
【化３】
2018058984.tif 000004
（式中のR３はHまたはメチル基、R４は炭素数１〜５の脂肪族炭化水素基である。）
（４）上記一般式（Ａ）で表される２−メチレンブタン二酸エステルが、
２−メチレンブタン二酸１，４−ビス（２−メトキシエチル）エステル、
２−メチレンブタン二酸１，４−ビス（２−（２−メトキシエトキシ）エチル）エステル、
２−メチレンブタン二酸１，４−ビス（２−（２−（２−メトキシエトキシ）エトキシ）エチル）エステルの少なくともいずれかを含む、上記（１）〜（３）のいずれかに記載の高分子化合物である。
（５）上記（１）〜（４）のいずれかに記載の高分子化合物を含む、抗血栓性の高分子材料組成物である。
（６）上記（５）に記載の抗血栓性の高分子材料組成物を表面の少なくとも一部に有することを特徴とする医療機器である。
【発明の効果】
【０００７】
医療器具で使用する基材に被覆することにより優れた抗血栓性を付与でき、血液等水系での基材への接着安定性に優れた高分子材料等の提供が可能となる。
【図面の簡単な説明】
【０００８】
【図１】ＰＭＥＡ（ポリ（２-メトキシエチルアクリレート））に水を含水した試料を−１００℃まで冷却した後、毎分２．５℃の割合で昇温した際に観察される吸発熱量を示す図である。
【図２】ポリ（２−メチレンブタン二酸,１，４−ビス（２−メトキシエチル）エステル）（Ｒ１＝Ｒ２＝メチル基、ｎ＝ｍ＝１、ＢＭＩ／ＢＡ＝１０／０（モル比））の１Ｈ−ＮＭＲスペクトルを示す図である。
【図３】ＢＭＩ−ＢＡ共重合体（Ｒ１＝Ｒ２＝メチル基、ｎ＝ｍ＝１、ＢＭＩ／ＢＡ＝４／１（モル比））の１Ｈ−ＮＭＲスペクトルを示す図である。
【図４】ＢＭＩ−ＢＡ共重合体（Ｒ１＝Ｒ２＝メチル基、ｎ＝ｍ＝１、ＢＭＩ／ＢＡ＝７／３（モル比））の１Ｈ−ＮＭＲスペクトルを示す図である。
【図５】ＢＭＩ−ＢＡ共重合体（Ｒ１＝Ｒ２＝メチル基、ｎ＝ｍ＝１、ＢＭＩ／ＢＡ＝１／１（モル比））の１Ｈ−ＮＭＲスペクトルを示す図である。
【図６】ＢＭＩ−ＢＡ共重合体（Ｒ１＝Ｒ２＝メチル基、ｎ＝ｍ＝１、ＢＭＩ／ＢＡ＝３／７（モル比））の１Ｈ−ＮＭＲスペクトルを示す図である。
【図７】ＢＭＩ−ＢＭＡ共重合体（Ｒ１＝Ｒ２＝メチル基、ｎ＝ｍ＝１、ＢＭＩ／ＢＭＡ＝７／３（モル比））の１Ｈ−ＮＭＲスペクトルを示す図である。
【図８】ポリアクリル酸ブチル（ＢＭＩ／ＢＡ＝０／１０（モル比））の１Ｈ−ＮＭＲスペクトルを示す図である。
【図９】ポリメタクリル酸ブチル（ＢＭＩ／ＢＭＡ＝０／１０（モル比））の１Ｈ−ＮＭＲスペクトルを示す図である。
【図１０】各含水率で含水させたＰＢＭＩのＤＳＣ昇温カーブを示す図である。
【図１１】含水率が２５．９ｗｔ％である場合のＤＳＣ昇温カーブを示す図である。
【図１２】図１０および１１のポリ（２−メチレンブタン二酸１，４−ビス（２−メトキシエチル）エステル）の試料において観察されるＤＳＣ昇温カーブから算出した、各含水率における不凍水、自由水、および中間水の量を示す図である。
【図１３】図１２に示したポリ（２−メチレンブタン二酸１，４−ビス（２−メトキシエチル）エステル）試料内に含まれる不凍水、自由水、および中間水の量の内訳を示す図である。
【発明を実施するための形態】
【０００９】
以下、本発明に係る高分子化合物、および抗血栓性材料等について詳細に説明する。
本発明に係る高分子化合物は、少なくとも一般式（Ａ）で表される２−メチレンブタン二酸エステルをモノマーとして用いた重合反応により得られる高分子化合物であり、重量平均分子量が５，０００〜１，０００，０００であることを特徴とする。
【化４】
2018058984.tif 000005
（式中のＲ１及びＲ２はメチル基またはエチル基、ｍ及びｎはオキシエチレン基の平均付加モル数で１〜３である。）
【００１０】
［２−メチレンブタン二酸エステル］
一般式（Ａ）で表される２−メチレンブタン二酸エステルのＲ１及びＲ２は、メチル基またはエチル基である。ｎ及びｍはオキシエチレン基の平均付加モル数で１〜３である。
具体的には、２−メチレンブタン二酸１，４−ビス（２−メトキシエチル）エステル[Ｒ１及びＲ２はメチル基、ｍ＝ｎ＝１]、２−メチレンブタン二酸１，４−ビス（２−（２−メトキシエトキシ）エチル）エステル[Ｒ１及びＲ２はメチル基、ｍ＝ｎ＝２]、２−メチレンブタン二酸１，４−ビス（２−（２−（２−メトキシエトキシ）エトキシ）エチル）エステル[Ｒ１及びＲ２はメチル基、ｍ＝ｎ＝３]、２−メチレンブタン二酸１，４−ビス（２−エトキシエチル）エステル[Ｒ１及びＲ２はエチル基、ｍ＝ｎ＝１]、２−メチレンブタン二酸１，４−ビス（２−（２−エトキシエトキシ）エチル）エステル[Ｒ１及びＲ２はエチル基、ｍ＝ｎ＝２]、２−メチレンブタン二酸１，４−ビス（２−（２−（２−エトキシエトキシ）エトキシ）エチル）エステル[Ｒ１及びＲ２はエチル基、ｍ＝ｎ＝３]である。
【００１１】
また、２−メチレンブタン二酸１−（２−メトキシエチル）,４−（２−（２−メトキシエトキシ）エチル）エステル[Ｒ１及びＲ２がメチル基でｍ＝１、ｎ＝２]、２−メチレンブタン二酸１−（２−メトキシエチル）,４−（２−（２−（２−メトキシエトキシ）エトキシ）エチル）エステル[Ｒ１及びＲ２がメチル基でｍ＝１、ｎ＝３]、２−メチレンブタン二酸１−（２−（２−メトキシエトキシ）エチル）,４−（２−メトキシエチル）エステル[Ｒ１及びＲ２がメチル基でｍ＝２、ｎ＝１]、２−メチレンブタン二酸１−（２−（２−メトキシエトキシ）エチル）, ４−（２−（２−（２−メトキシエトキシ）エトキシ）エチル）エステル[Ｒ１及びＲ２がメチル基でｍ＝２、ｎ＝３]、２−メチレンブタン二酸１−（２−（２−（２−メトキシエトキシ）エトキシ）エチル）,４−（２−メトキシエチル）エステル[Ｒ１及びＲ２がメチル基、ｍ＝３、ｎ＝１]、２−メチレンブタン二酸１−（２−（２−（２−メトキシエトキシ）エトキシ）エチル）, ４−（２−（２−メトキシエトキシ）エチル）エステル[Ｒ１及びＲ２がメチル基でｍ＝３、ｎ＝２]、２−メチレンブタン二酸１−（２−エトキシエチル）,４−（２−（２−エトキシエトキシ）エチル）エステル[Ｒ１及びＲ２がエチル基、ｍ＝１、ｎ＝２]、２−メチレンブタン二酸１−（２−エトキシエチル）,４−（２−（２−（２−エトキシエトキシ）エトキシ）エチル）エステル[Ｒ１及びＲ２がエチル基でｍ＝１、ｎ＝３]、２−メチレンブタン二酸１−（２−（２−エトキシエトキシ）エチル）,４−（２−エトキシエチル）エステル[Ｒ１及びＲ２がエチル基でｍ＝２、ｎ＝１]、２−メチレンブタン二酸１−（２−（２−エトキシエトキシ）エチル）, ４−（２−（２−（２−エトキシエトキシ）エトキシ）エチル）エステル[Ｒ１及びＲ２がエチル基でｍ＝２、ｎ＝３]、２−メチレンブタン二酸１−（２−（２−（２−エトキシエトキシ）エトキシ）エチル）,４−（２−エトキシエチル）エステル[Ｒ１及びＲ２がエチル基でｍ＝３、ｎ＝１]、２−メチレンブタン二酸１−（２−（２−（２−エトキシエトキシ）エトキシ）エチル）, ４−（２−（２−エトキシエトキシ）エチル）エステル[Ｒ１及びＲ２がエチル基、ｍ＝３、ｎ＝２]、２−メチレンブタン二酸１−（２−エトキシエチル）,４−（２−メトキシエチル）エステル[Ｒ１がメチル基、Ｒ２がエチル基、ｎ＝ｍ＝１]、２−メチレンブタン二酸１−（２−（２−エトキシエトキシ）エチル）,４−（２−（２−メトキシエトキシ）エチル）エステル[Ｒ１がメチル基、Ｒ２がエチル基、ｎ＝ｍ＝２]、２−メチレンブタン二酸１−（２−（２−（２−エトキシエトキシ）エトキシ）エチル）,４−（２−（２−（２−メトキシエトキシ）エトキシ）エチル）エステル[Ｒ１がメチル基、Ｒ２がエチル基、ｎ＝ｍ＝３]、２−メチレンブタン二酸１−（２−メトキシエチル）,４−（２−エトキシエチル）エステル[Ｒ１がエチル基、Ｒ２がメチル基、ｎ＝ｍ＝１]、２−メチレンブタン二酸１−（２−（２−メトキシエトキシ）エチル）,４−（２−（２−エトキシエトキシ）エチル）エステル[Ｒ１がエチル基、Ｒ２がメチル基、ｎ＝ｍ＝２]、２−メチレンブタン二酸１−（２−（２−（２−メトキシエトキシ）エトキシ）エチル）,���−（２−（２−（２−エトキシエトキシ）エトキシ）エチル）エステル[Ｒ１がエチル基、Ｒ２がメチル基、ｎ＝ｍ＝３]、２−メチレンブタン二酸１−（２−エトキシエチル）,４−（２−（２−メトキシエトキシ）エチル）エステル[Ｒ１がメチル基、Ｒ２がエチル基、ｍ＝１、ｎ＝２]、２−メチレンブタン二酸１−（２−エトキシエチル）,４−（２−（２−（２−メトキシエトキシ）エトキシ）エチル）エステル[Ｒ１がメチル基、Ｒ２がエチル基、ｍ＝１、ｎ＝３]、２−メチレンブタン二酸１−（２−（２−エトキシエトキシ）エチル）,４−（２−メトキシエチル）エステル[Ｒ１がメチル基、Ｒ２がエチル基、ｍ＝２、ｎ＝１]、２−メチレンブタン二酸１−（２−（２−エトキシエトキシ）エチル）,４−（２−（２−（２−メトキシエトキシ）エトキシ）エチル）エステル[Ｒ１がメチル基、Ｒ２がエチル基、ｍ＝２、ｎ＝３]、２−メチレンブタン二酸１−（２−（２−（２−エトキシエトキシ）エトキシ）エチル）,４−（２−メトキシエチル）エステル[Ｒ１がメチル基、Ｒ２がエチル基、ｍ＝３、ｎ＝１]、２−メチレンブタン二酸１−（２−（２−（２−エトキシエトキシ）エトキシ）エチル）, ４−（２−（２−メトキシエトキシ）エチル）エステル[Ｒ１がメチル基、Ｒ２がエチル基、ｍ＝３、ｎ＝２] 、２−メチレンブタン二酸１−（２−メトキシエチル）,４−（２−（２−エトキシエトキシ）エチル）エステル[Ｒ１がエチル基、Ｒ２がメチル基、ｍ＝１、ｎ＝２]、２−メチレンブタン二酸１−（２−メトキシエチル）,４−（２−（２−（２−エトキシエトキシ）エトキシ）エチル）エステル[Ｒ１がエチル基、Ｒ２がメチル基、ｍ＝１、ｎ＝３]、２−メチレンブタン二酸１−（２−（２−メトキシエトキシ）エチル）,４−（２−エトキシエチル）エステル[Ｒ１がエチル基、Ｒ２がメチル基、ｍ＝２、ｎ＝１]、２−メチレンブタン二酸１−（２−（２−メトキシエトキシ）エチル）,４−（２−（２−（２−エトキシエトキシ）エトキシ）エチル）エステル[Ｒ１がエチル基、Ｒ２がメチル基、ｍ＝２、ｎ＝３]、２−メチレンブタン二酸１−（２−（２−（２−メトキシエトキシ）エトキシ）エチル）,４−（２−エトキシエチル）エステル[Ｒ１がエチル基、Ｒ２がメチル基、ｍ＝３、ｎ＝１]、２−メチレンブタン二酸１−（２−（２−（２−メトキシエトキシ）エトキシ）エチル）, ４−（２−（２−エトキシエトキシ）エチル）エステル[Ｒ１がエチル基、Ｒ２がメチル基、ｍ＝３、ｎ＝２]等が挙げられる。
これらは、単独で用いてもよく、２種以上を用いてもよい。
【００１２】
また、上記具体例のうち、経済性、抗血栓性、密着安定性の点から、２−メチレンブタン二酸１，４−ビス（２−メトキシエチル）エステル[Ｒ１及びＲ２はメチル基、ｍ＝ｎ＝１]、２−メチレンブタン二酸１，４−ビス（２−（２−メトキシエトキシ）エチル）エステル[Ｒ１及びＲ２はメチル基、ｍ＝ｎ＝２]、２−メチレンブタン二酸１，４−ビス（２−（２−（２−メトキシエトキシ）エトキシ）エチル）エステル[Ｒ１及びＲ２はメチル基、ｍ＝ｎ＝３]が好ましく、２−メチレンブタン二酸１，４−ビス（２−メトキシエチル）エステル[Ｒ１及びＲ２はメチル基、ｍ＝ｎ＝１]、２−メチレンブタン二酸１，４−ビス（２−（２−メトキシエトキシ）エチル）エステル[Ｒ１及びＲ２はメチル基、ｍ＝ｎ＝２]がより好ましく、２−メチレンブタン二酸１，４−ビス（２−メトキシエチル）エステル[Ｒ１及びＲ２はメチル基、ｍ＝ｎ＝１]が更に好ましい。
【００１３】
［コモノマー］
本発明における高分子化合物は、上述の２−メチレンブタン二酸エステルと他のモノマーとの共重合体として得ることもできる。例えば、２−メチレンブタン二酸エステルと共重合しうる他のモノマー（コモノマー）としては、アクリルアミド、ｔ−ブチルアクリルアミド、ｎ−ブチルアクリルアミド、ｉ−ブチルアクリルアミド、ヘキシルアクリルアミド、ヘプチルアクリルアミドなどのアルキルアクリルアミド； Ｎ，Ｎ−ジメチルアクリルアミド、Ｎ，Ｎ−ジエチルアクリルアミドなどのジアルキルアクリルアミド； アミノメチルアクリレート、アミノエチルアクリレート、アミノイソプロピルアクリレートなどのアミノアルキルアクリレート； ジアミノメチルアクリレート、ジアミノエチルアクリレート、ジアミノブチルアクリレートなどのジアミノアルキルアクリレート； メタクリルアミド； Ｎ，Ｎ−ジメチルメタクリルアミド、Ｎ，Ｎ−ジエチルメタクリルアミドなどのＮ，Ｎ−ジアルキルメタクリルアミド； アミノメチルメタクリレート、アミノエチルメタクリレートなどのアミノアルキルメタクリレート； ジアミノメチルメタクリレート、ジアミノエチルメタクリレートなどのジアミノアルキルメタクリレート； メチルアクリレート、エチルアクリレート、イソプロピルアクリレート、ブチルアクリレート、ヘキシルアクリレート、２−エチルヘキシルアクリレートなどのアルキルアクリレート； メチルメタクリレート、エチルメタクリレート、ブチルメタクリレート、ヘキシルメタクリレートなどのアルキルメタクリレート等が挙げられる。
上述の具体例のうち、好ましくは、コモノマーは（メタ）アクリル酸エステルである。（メタ）アクリル酸エステルとして、特に、下記一般式（Ｂ）で表わされるものの使用が好ましい。
【化５】
2018058984.tif 000006
（式中のR３はHまたはメチル基、R４は炭素数１〜５の脂肪族炭化水素基である。）
一般式（Ｂ）で表される（メタ）アクリル酸エステルは、炭素数１〜５のアルキル基を有する（メタ）アクリル酸エステルである。具体的には、アクリル酸メチル、アクリル酸エチル、アクリル酸プロピル、アクリル酸イソプロピル、アクリル酸ブチル、アクリル酸ヘキシル、メタクリル酸メチル、メタクリル酸エチル、メタクリル酸プロピル、メタクリル酸イソプロピル、メタクリル酸ブチル、メタクリル酸ヘキシル等が挙げられる。
これらは、単独で用いてもよく、２種以上を用いてもよい。
【００１４】
また、上記具体例のうち、抗血栓性、密着安定性の点からアクリル酸メチル、アクリル酸エチル、アクリル酸プロピル、アクリル酸イソプロピル、アクリル酸ブチル、アクリル酸ヘキシルが好ましく、アクリル酸ブチルが更に好ましい。
[その他の成分]
本発明に係る高分子材料組成物を医療機器の表面処理剤として用いる場合、本発明の高分子化合物のみを使用してもよく、また、高分子材料組成物としての生体適合性、および抗血栓性が損なわれない程度の範囲の組成比で、他の高分子化合物等を混合して組成物として使用することもできる。
【００１５】
［モノマーの比率］
高分子化合物中の一般式（Ａ）のモノマーと、コモノマーとのモル比は、２／５〜９／１であることが好ましい。高分子化合物中の一般式（Ａ）のモノマーと、コモノマーとのモル比が２／５〜９／１であれば、医療器具を構成する基材の血液接触面に被覆された際に、特に、優れた抗血栓性を示すと共に血液等水系での基材への接着安定性に優れた材料の提供が可能となる。一般式（Ａ）のモノマー及びコモノマーのモル比が２／５より小さくなると、血小板の粘着・活性化が抑制できず、抗血栓性が低下する。また、一般式（Ａ）のモノマーとコモノマーとのモル比が９／１を超えると血液等水系での基板への密着安定性が低下する。また、抗血栓性、密着安定性の点から一般式（Ａ）のモノマーとコモノマーとのモル比として、３／７〜４／１がより好ましく、１／１〜４／１が特に好ましい。
【００１６】
［高分子化合物の分子量］
高分子化合物の分子量は、重量平均分子量が５，０００〜１，０００，０００であることによって、医療器具を構成する基材の血液接触面に被覆された際に、優れた抗血栓性を示すと共に血液等水系での基材への接着安定性に優れた材料の提供が可能となる。また、抗血栓性、密着安定性の点から７，０００〜５００，０００が好ましく、１０，０００〜３００，０００が更に好ましい。重量平均分子量が小さいと基材への密着安定性が低下し、抗血栓性が低下する。
また、高分子化合物の分子量分布を揃えることにより、医療用途に用いた際のロット間のばらつきをすくなくすることができる。このため、本発明の高分子化合物の多分散度（Ｍｗ／Ｍｎ）の値は、好ましくは１．０〜５．０であり、より好ましくは１．０〜４．４、さらに好ましくは１．３〜４．０、特に好ましくは１．８〜３．０である。
【００１７】
［高分子化合物の重合方法］
本発明の高分子化合物は、ランダム共重合体、ブロック共重合体、グラフト共重合体のいずれでもよく、好ましくは製造が簡便なランダム共重合体である。該共重合体を製造するための共重合反応それ自体には特別の制限はなく、フリーラジカル重合、イオン重合等の公知の合成方法で使用できる。また、溶媒としてトルエン等有機溶媒を用いた溶液重合法により調製することができる。
【００１８】
［高分子化合物の中間水］
一般にポリアルキレングリコール（メタ）アクリレートは、中間水を有していて、中間水の存在は基材への吸着にも影響を及ぼす。  なお、上述の「中間水」とは、特有の挙動を示す水分子であり、最近の研究により、例えば以下の観察の結果などにより、生体適合性を示す材料中において存在すると考えられている。例えば、ＰＭＥＡ（ポリ（２-メトキシエチルアクリレート））に水を含水した試料を−１００℃まで冷却した後、毎分２．５℃の割合で昇温した際に観察される吸発熱量を示差走査熱量計（DSC）により測定すると、０℃以下の特定の温度域（図１では、−４０℃近辺）において所定の発熱を生じると共に、−１０℃近辺から０℃までの広い温度範囲において吸熱が観察される。さまざまな検討により、−４０℃近辺での発熱はＰＭＥＡに含まれる水分子の一部が規則化したことに伴うものであり、−１０℃近辺から０℃での吸熱は、その水分子が再び不規則化したことに伴うものであることが明らかになっており、このように、含水したＰＭＥＡ中には水単体では生じない挙動を示す水分子が存在し、このような挙動を示す水が「中間水」と呼ばれている。
このような「中間水」は、生体由来のヒアルロン酸、へパリンなどの多糖類やゼラチン、アルブミンなどのタンパク質等やＤＮＡやＲＮＡなどの核酸、人工的に合成された生体適合性材料である上記ＰＥＧにも含まれるなど、生体適合性に優れる物質に含有されることが明らかになってきつつある。このように、「中間水」は物質における生体適合性の発現と密接に関連していると考えられている。
物質内に「中間水」が生成される理由は明らかでないが、物質内の高い分子運動性を有する高分子鎖と、水分子とが特定の分子間力で相互作用を生じる結果として生じるものであると考えられている。そして、生体適合性材料においては、材料表面と生体成分の水和殻の間に中間水が存在することで両者が直接触れることが阻害され、生体の異物反応が抑制されると考えられている。
【００１９】
また、ＬＣＳＴとは、いわゆる曇点にも似た相転移温度であり、例えばポリアルキレングリコール（メタ）アクリレート等の高分子が、水溶液中でコイル・グロビュール転移を起こす温度のことである。すなわち、ＬＣＳＴ以下の温度では、高分子の親水性が増して水に可溶であるが、ＬＣＳＴを越えた温度下にある高分子は、疎水性が増し、水に不溶となる。
【００２０】
［高分子化合物の性状］
詳細を後述する方法により、高分子化合物をコーティングして形成した水平な表面において水に対する接触角を測定したときに、接触角が所定の範囲にあることが好ましい。具体的には、１点につき２μＬの水滴を表面上に滴下したときに、水静的接触角は、２４〜８７（°）であり、より好ましくは６５〜７５（°）である。このように、接触角を比較的小さい範囲に抑えられる本発明の高分子化合物は、特に、生体適合性、および抗血栓性に優れている。
【００２１】
［抗血栓性の高分子材料組成物］
本発明に係る高分子材料組成物を医療機器の表面処理剤として用いる場合、本発明の高分子化合物のみを使用してもよく、また、高分子材料組成物としての生体適合性、および抗血栓性が損なわれない程度の範囲の組成比で、他の高分子化合物等を混合して組成物として使用することもできる。
また、本発明の高分子材料組成物は、抗血栓性に特に優れており、様々な医療器具、特に詳細を後述するものに好適に用いられる。
【００２２】
［基材］
本発明に係る高分子化合物により被覆される基材の材質や形状は、特に制限されることなく、例えば、多孔質体、繊維、不敷布、粒子、フィルム、シート、チューブ、中空糸等いずれでも良い。その材質としては木綿、麻等の天然高分子、ナイロン、ポリエステル、ポリアクリロニトリル、ポリオレフィン、ハロゲン化ポリオレフィン、ポリウレタン、ポリアミド、ポリスルホン、ポリエーテルスルホン、ポリ（メタ）アクリレート、エチレン−ビニルアルコール共重合体、ブタジエン−アクリロニトリル共重合体等の合成高分子、あるいはこれらの混合物が挙げられる。また、金属、セラミックスおよびそれらの複合材料等が例示でき、複数の基材より構成されていても構わない。
【００２３】
［医療器具］
本発明に係る医療器具は、例えば、血液フィルター、血液保存容器、血小板保存容器、体内埋め込み型の人工器官（人工心臓）や治療器具（留置針、ステント）、体外循環型の人工臓器類（人工肺装置、透析装置）、血液回路、さらにカテーテル類（血管造影用カテーテル、ガイドワイヤー、ＰＴＣＡ用カテーテル等の循環器用カテーテル、胃管カテーテル、胃腸カテーテル、食堂チューブ等の消化器用カテーテルチューブ、尿道カテーテル等の泌尿器科用カテーテル）、内視鏡等の医療機器の血液と接する表面の少なくとも一部の表面において使用され、好ましくは、血液と接する表面のほぼ全領域に使用される。
【実施例】
【００２４】
実施例１    ポリ（２−メチレンブタン二酸１，４−ビス（２−メトキシエチル）エステル）（一般式（Ａ）において、Ｒ１＝Ｒ２＝メチル基、ｎ＝ｍ＝１であるＢＭＩ（２−メチレンブタン二酸１，４−ビス（２−メトキシエチル）エステル）のポリマー（ＢＭＩ／ＢＡ（アクリル酸ブチル）＝１０／０（モノマーのモル比））の合成
攪拌装置、温度計、ジムロート冷却管、窒素導入管を取り付けた四つ口フラスコに、上記で合成したＢＭＩ３０．０ｇ、２,２−アゾビスイソブチロニトリル（ＡＩＢＮ）０．３ｇ、トルエン３０ｍＬを仕込み、常温で溶解した。６０℃まで加熱し、６０℃で２０時間攪拌後、室温まで冷却した。得られた反応混合物を、ジエチルエーテル１Ｌに加え沈殿させた。デカンテーションにより上層の溶液を除去した後、沈殿物をトルエン３０ｍＬに溶解し、トルエン溶液を、ジエチルエーテル１Ｌに加え再沈殿し、沈殿物を回収した。回収物を一昼夜減圧乾燥し、２７．０ｇを回収した。
１Ｈ−ＮＭＲ分析の結果、ＢＭＩ／ＢＡ＝１０／０（モル比）のポリマーであることを確認した。得られた１Ｈ−ＮＭＲスペクトルを図２に示す。
ＧＰＣ（検出器：示差屈折率、カラム：ＴＳＫｇｅｌ  α−Ｍ、溶離液：２０ｍＭＬｉＣｌメタノール溶液、標準物質：ポリエチレングリコール）による分子量分析から、重量平均分子量は２７，０００、分子量分布２．８を得た。
【００２５】
実施例２  ＢＭＩ-ＢＡ共重合体（Ｒ１＝Ｒ２＝メチル基、ｎ＝ｍ＝１、ＢＭＩ／ＢＡ＝４／１（モノマーのモル比））の合成
ＢＭＩ８．００ｇ、ＢＡ１．０４ｇ、トルエン６ｍＬを容器に加え混合、溶解した。次に、ＡＩＢＮ０．０９０ｇを加え攪拌し、ＡＩＢＮを溶解した。窒素バブリングを行った後、窒素雰囲気下６０℃で２０時間過熱攪拌した。
上記より得られた反応混合物から７．００ｇを分取、メタノール約２０ｍＬと混合、溶解後、筒状再生セルロース透析膜（Ｓｔａｎｄａｒｄ ＲＣ Ｔｕｂｉｎｇ ＭＷＣＯ：３．５ｋＤ）に入れた。次に、反応混合物溶液を入れた透析膜とメタノール約４５０ｍＬを５００ｍＬビーカーに入れ、１昼夜攪拌した。メタノールを廃棄後、メタノール約４５０ｍＬを５００ｍＬビーカーに加え、１昼夜攪拌子で攪拌した。同様の操作を更に１回行った後、透析膜内の溶液を減圧下、６０℃で溶媒を留去し、粘調物３．０２ｇを回収した。
１Ｈ−ＮＭＲ分析の結果、ＢＭＩ／ＢＡ＝４／１（モル比）であることを確認した。得られた１Ｈ−ＮＭＲスペクトルを図３に示す。
ＧＰＣ（検出器：示差屈折率、カラム：ＴＳＫｇｅｌ  α−Ｍ、溶離液：２０ｍＭＬｉＣｌメタノール溶液、標準物質：ポリエチレングリコール）による分子量分析から、重量平均分子量１６，０００、分子量分布２．６を得た。
【００２６】
実施例３  ＢＭＩ-ＢＡ共重合体（Ｒ１＝Ｒ２＝メチル基、ｎ＝ｍ＝１、ＢＭＩ／ＢＡ＝７／３（モノマーのモル比））の合成
反応は、表１に示す原料仕込み量で実施例１と同様に行った。
上記より得られた反応混合物から７．１８ｇを分取し、メタノール約２０ｍＬと混合後、合成例２同様に透析を行った後、溶媒を留去し、３．８３ｇを回収した。
１Ｈ−ＮＭＲ分析の結果、ＢＭＩ／ＢＡ＝７／３（モル比）であることを確認した。得られた１Ｈ−ＮＭＲスペクトルを図４に示す。
ＧＰＣ（検出器：示差屈折率、カラム：ＴＳＫｇｅｌ  α−Ｍ、溶離液：２０ｍＭＬｉＣｌメタノール溶液、標準物質：ポリエチレングリコール）による分子量分析から、重量平均分子量は１９，０００、分子量分布２．２を得た。
【００２７】
実施例４  ＢＭＩ-ＢＡ共重合体（Ｒ１＝Ｒ２＝メチル基、ｎ＝ｍ＝１、ＢＭＩ／ＢＡ＝１／１（モノマーのモル比））の合成
反応は、表１に示す原料仕込み量で実施例１と同様に行った。
上記より得られた反応混合物から７．０２ｇを分取し、メタノール約２０ｍＬと混合後、合成例２同様に透析を行った後、溶媒を留去し、３．７６ｇを回収した。
１Ｈ−ＮＭＲ分析の結果、ＢＭＩ／ＢＡ＝１／１（モル比）であることを確認した。得られた１Ｈ−ＮＭＲスペクトルを図５に示す。
ＧＰＣ（検出器：示差屈折率、カラム：ＴＳＫｇｅｌ  α−Ｍ、溶離液：２０ｍＭＬｉＣｌメタノール溶液、標準物質：ポリエチレングリコール）による分子量分析から、重量平均分子量は３８，０００、分子量分布２．８を得た。
【００２８】
実施例５    ＢＭＩ-ＢＡ共重合体（Ｒ１＝Ｒ２＝メチル基、ｎ＝ｍ＝１、ＢＭＩ／ＢＡ＝３／７（モノマーのモル比））の合成
反応は、表１に示す原料仕込み量で実施例１と同様に行った。
上記より得られた反応混合物から７．１３ｇを分取し、メタノール約２０ｍＬと混合後、合成例２同様に透析を行った後、溶媒を留去し、３．８２ｇを回収した。
１Ｈ−ＮＭＲ分析の結果、ＢＭＩ／ＢＡ＝３／７（モル比）であることを確認した。得られた１Ｈ−ＮＭＲスペクトルを図６に示す。
ＧＰＣ（検出器：示差屈折率、カラム：ＴＳＫｇｅｌ  α−Ｍ、溶離液：２０ｍＭＬｉＣｌメタノール溶液、標準物質：ポリエチレングリコール）による分子量分析から、重量平均分子量は９０，０００、分子量分布３．０を得た。
【００２９】
実施例６  ２−メチレンブタン二酸１，４−ビス（２−メトキシエチル）エステル（ＢＭＩ）-メタクリル酸ブチル（ＢＭＡ）共重合体（Ｒ１＝Ｒ２＝メチル基、ｎ＝ｍ＝１、ＢＭＩ／ＢＭＡ＝７／３（モノマーのモル比））の合成
ＢＭＩ７．００ｇ、ＢＭＡ１．７３ｇ、トルエン６ｍＬを容器に加え混合、溶解した。次に、ＡＩＢＮ０．０８７ｇを加え攪拌し、ＡＩＢＮを溶解した。窒素バブリングを行った後、窒素雰囲気下６０℃で２０時間過熱攪拌した。
上記より得られた反応混合物から７．１８ｇを分取、メタノール約２０ｍＬと混合、溶解後、筒状再生セルロース透析膜（Ｓｔａｎｄａｒｄ ＲＣ Ｔｕｂｉｎｇ ＭＷＣＯ：３．５ｋＤ）に入れた。次に、反応混合物溶液を入れた透析膜とメタノール約４５０ｍＬを５００ｍＬビーカーに入れ、１昼夜攪拌した。メタノールを廃棄後、メタノール約４５０ｍＬを５００ｍＬビーカーに加え、１昼夜攪拌子で攪拌した。同様の操作を更に１回行った後、透析膜内の溶液を減圧下、６０℃で溶媒を留去し、粘調物３．１２ｇを回収した。
１Ｈ−ＮＭＲ分析の結果、ＢＭＩ／ＢＭＡ＝７／３（モル比）であることを確認した。得られた１Ｈ−ＮＭＲスペクトルを図７に示す。
ＧＰＣ（検出器：示差屈折率、カラム：ＴＳＫｇｅｌ  α−Ｍ、溶離液：２０ｍＭＬｉＣｌメタノール溶液、標準物質：ポリエチレングリコール）による分子量分析から、重量平均分子量２８，０００、分子量分布１．８を得た。
【００３０】
比較例１  ポリアクリル酸ブチル（ＢＭＩ／ＢＡ＝０／１０（モル比））の合成
反応は、表１に示す原料仕込み量で実施例１と同様に行った。
得られた反応混合物を、メタノール２００ｍＬに加え沈殿させた。デカンテーションにより上層の溶液を除去した後、沈殿物をアセトン３０ｍＬに溶解し、アセトン溶液を、メタノール２００ｍＬに加え再沈殿し、沈殿物を回収した。回収物を一昼夜減圧乾燥し、５．３６ｇを回収した。
１Ｈ−ＮＭＲ分析の結果、ポリアクリル酸ブチルであることを確認した。得られた１Ｈ−ＮＭＲスペクトルを図８に示す。
ＧＰＣ（検出器：示差屈折率、カラム：ＴＳＫｇｅｌ  α−Ｍ、溶離液：ジメチルホルムアミド溶液、標準物質：ポリエチレングリコール）による分子量分析から、重量平均分子量は２０３，０００、分子量分布３．２を得た。
【００３１】
比較例２  ポリメタクリル酸ブチル（ＢＭＩ／ＢＭＡ＝０／１０（モル比））の合成
反応は、表１に示す原料仕込み量で実施例１と同様に行った。
得られた反応混合物を、メタノール２００ｍＬに加え沈殿させた。デカンテーションにより上層の溶液を除去した後、沈殿物をアセトン３０ｍＬに溶解し、アセトン溶液を、メタノール２００ｍＬに加え再沈殿し、沈殿物を回収した。回収物を一昼夜減圧乾燥し、５．４１ｇを回収した。
１Ｈ−ＮＭＲ分析の結果、ポリアクリル酸ブチルであることを確認した。得られた１Ｈ−ＮＭＲスペクトルを図９に示す。
ＧＰＣ（検出器：示差屈折率、カラム：ＴＳＫｇｅｌ  α−Ｍ、溶離液：ジメチルホルムアミド溶液、標準物質：ポリエチレングリコール）による分子量分析から、重量平均分子量は２６，０００、分子量分布１．７を得た。
【００３２】
【表１】
2018058984.tif 000007
評価例１
１−１  ポリ（２−メチレンブタン二酸１，４−ビス（２−メトキシエチル）エステル）（Ｒ１＝Ｒ２＝メチル基、ｎ＝ｍ＝１、ＢＭＩ／ＢＡ＝１０／０（モル比））の示差熱分析
上記の通り作製したポリ（２−メチレンブタン二酸,１，４−ビス（２−メトキシエチル）エステル）（ＰＢＭＩ）の複数の試料について、それぞれ水中へ浸漬することによりそれぞれ異なる量の水を含水させた。含水後の各試料の所定量を取り、あらかじめ重量を測定したアルミパンの底に薄く広げた。示差走査熱量計 (ＤＳＣ−７０００, セイコー社製) を用いて、室温から−１００℃まで冷却速度５．０℃／分で冷却し、ついで１０分間保持した後、昇温速度５．０℃／分の速度で−１００℃から５０℃まで加熱し、その過程でのＤＳＣ昇温カーブを取得し、吸発熱量の測定を行った。
また、各試料について、ＤＳＣ測定後にアルミパンにピンホールをあけて真空乾燥させ、乾燥前後の重量を測定して含水量を求めた。また、各試料の含水率（ＷＣ）は、以下の式（Ｉ）で求めた。
ＷＣ =（（Ｗ１−Ｗ０）/Ｗ１）×１００（Ｉ）
ＷＣ ：含水率（ｗｔ％）、Ｗ０：試料の乾燥重量（ｇ）、Ｗ１：試料の含水重量（ｇ）
１−２  ポリ（２−メチレンブタン二酸１，４−ビス（２−メトキシエチル）エステル）（ＰＢＭＩ）における含水状態
図１０に、各含水率で含水させたＰＢＭＩのＤＳＣ昇温カーブを示す。また、図１１には含水率が２５．９ｗｔ％である場合のＤＳＣ昇温カーブを示す。図１０から明らかなように、含水率が１１ｗｔ％以下の試料においては、−１００℃から５０℃まで加熱する過程で、顕著な吸発熱は観察されなかった。これは、この含水率の範囲では、含水された水分子の全てがポリ（２−メチレンブタン二酸１，４−ビス（２−メトキシエチル）エステル）との相互作用により自由度を失い、いわゆる「不凍水」と呼ばれる状態になっており、凝固や融解といった現象を生じないためと考えられる。
一方、含水率が２０〜３０ｗｔ％程度の試料においては、−６０℃〜−１０℃の付近に明らかな発熱が見られると共に、−１０℃〜０℃の付近で吸熱を生じることが観察された。この−６０℃〜−１０℃の付近での発熱と−１０℃〜０℃の付近での吸熱は、従来知られる中間水を含有するポリマーにおいても観察されるものであり、含水された水分子の一部がそれぞれの温度域において規則化および不規則化を生じる際の潜熱の移動であると考えられる。つまり、このような挙動を示す水分子は、ポリ（２−メチレンブタン二酸１，４−ビス（２−メトキシエチル）エステル）に含水されつつも不凍水とはならず、その一方でポリ（２−メチレンブタン二酸１，４−ビス（２−メトキシエチル）エステル）から何らかの影響を受けることで自由水として挙動しない水分子であって、その両者と区別して中間水と称されるものであると考えられる。
また、図１０に示すように、含水率が３０ｗｔ％程度以上である試料においては、ポリ（２−メチレンブタン二酸１，４−ビス（２−メトキシエチル）エステル）の拘束を受けない自由水による０℃付近での融解に起因する吸熱が顕著になり、相対的に−６０℃〜−１０℃の間での発熱が観察されにくくなるが、−１０℃〜０℃の間での吸熱が観察されるなど、依然として中間水が存在するものと推察される。
このように、１１ｗｔ％程度以上、特に２０ｗｔ％程度以上の水を含水したポリ（２−メチレンブタン二酸,１，４−ビス（２−メトキシエチル）エステル）の内部においては、含水された水分子の一部が０℃以下の温度域において規則化および不規則化を生じることに起因する潜熱の出入りが観察されることから、ポリ（２−メチレンブタン二酸１，４−ビス（２−メトキシエチル）エステル）が中間水を含有可能であることが示された。
図１０、および１１に示した各種の含水率で含水したポリ（２−メチレンブタン二酸１，４−ビス（２−メトキシエチル）エステル）の試料において観察されるＤＳＣ昇温カーブから、各含水率における不凍水、自由水、および中間水の量を算出し、その結果を図１２に示す。すなわち、各含水率におけるＤＳＣ昇温カーブにおける−１０℃〜０℃付近の吸熱量から各試料に含まれる中間水と自由水の合計量を求めた。そして、上記の通り測定した試料の乾燥重量と含水重量の差（Ｗ１−Ｗ０）である含水量から、求めた中間水と自由水の合計量を差し引いた値を不凍水の量として、それぞれを試料の乾燥重量（Ｗ０）で除することにより、それぞれの試料におけるポリマー単位重量当たりの不凍水の含有量、中間水・自由水の合計の含有量とし、上記式（Ｉ）により求められる含水率を横軸としてそれぞれ示した。また、図１３には、図１２に示したポリ（２−メチレンブタン二酸１，４−ビス（２−メトキシエチル）エステル）試料内に含まれる不凍水、自由水、および中間水の量を、その内訳として示す。
図１２、および１３に示されるように、ポリ（２−メチレンブタン二酸１，４−ビス（２−メトキシエチル）エステル）においては、含水率が１０ｗｔ％程度以下の範囲では含水された水の全量が不凍水になる一方で、それ以上の含水を行った場合にも、不凍水として含水される量はほぼ一定の状態であるが中間水として含水される量が増加し（〜３０ｗｔ％程度）、更に含水を行った場合には自由水としての含水が生じると考えられる。
以上のように、２−メチレンブタン二酸１，４−ビス（２−メトキシエチル）エステルポリマーであるポリ（２−メチレンブタン二酸１，４−ビス（２−メトキシエチル）エステル）においては、所定の割合以上の含水を行うことにより、含水された水分子の一部が中間水となることが明らかにされた。
このように、中間水を含有可能であるポリ（２−メチレンブタン二酸１，４−ビス（２−メトキシエチル）エステル）等の本発明の高分子化合物、又は、その組成物を医療機器の表面の少なくとも一部に導入することにより、医療機器の表面と生体成分の水和殻との間に中間水が存在するため、両者の接触を防止できる。このため、本発明の高分子化合物等については、生体の異物反応が制御可能であり、生体適合性を示すことが期待される。
【００３３】
実験例１  高分子コーティングＰＥＴ基板の作製
メタノールで前洗浄したＰＥＴ基板（２５×６０ｍｍ）に、０．２w/v％の濃度に調整した高分子メタノール溶液をスピンコーターにて塗布した。１度目のスピンコートの５分後に２度目の塗布を行った後、１２０℃で１時間の乾燥した。
【００３４】
評価例２  抗血栓性評価
高分子コーティングＰＥＴ基板を８mm四方に切り、走査型電子顕微鏡（ＳＥＭ）用試料台に固定した。ヒト血液を１５００rpmで５分間遠心分離し、上澄みを多血小板血漿（platelet rich plasma：ＰＲＰ）として回収した。残りの血液をさらに４０００rpmで１０分間遠心分離した上澄みを乏血小板血漿（platelet poor plasma：ＰＰＰ）として回収した。ＰＰＰを、リン酸緩衝（phosphate buffered saline：ＰＢＳ）溶液を用いて８００倍に希釈し、さらにＰＲＰを希釈し、顕微鏡にて血小板数を確認しながら血小板濃度が４×１０７cell/mLの血小板溶液を調製した。この血小板溶液を各基板に２００μL滴下し、３７℃にて１時間静置した。その後、各基板をＰＢＳ溶液にて２回洗浄し、１％グルタルアルデヒド溶液に浸漬し、３７℃にて２時間固定した。固定化した試料はＰＢＳ溶液にて１０分、ＰＢＳ：水＝１：１にて８分間、水にて８分間、さらに水でもう一度８分間、浸漬させて洗浄した。各試料は室温で風乾し、ＳＥＭにて血小板粘着数を計測した。
計測結果については、各基板表面に粘着した血小板の粘着形態を三種類、すなわちＩ型：活性化の度合いが小さい、血液中と同様の円形状の粘着形態、II型：活性化の度合いが中程度の、偽足形成が見られる粘着形態、III型：活性化の度合いが大きい、伸展した粘着形態に分類し、ＰＥＴを対照として評価した。
血小板粘着数の計測結果を表２および３に示す。これらの結果から、以下のように、比較例１および２の高分子、および比較例３のPET基板（ポリマーによるコーティングなし）と比べて、本発明の抗血栓性ポリマーは、血小板の粘着数を小さく抑えることができ、良好な生体適合性、抗血栓性を示すことが明らかになった。
まず、実施例２〜６では、比較例１および２のポリマー、および比較例３のＰＥＴ基板と比較して血小板粘着数が少なく、血小板が活性化されたII型、III型は少数のみ計測された。特に、モノマーとしてＢＡよりもＢＭＩを多く使用した高分子化合物を使用した実施例２〜４においては、II型、およびIII型はほとんど計測されず、実施例５および６よりもさらに優れた結果が得られた。これに対し、比較例１〜３では、実施例２〜６よりも多数の血小板の粘着が認められた。
【００３５】
【表２】
2018058984.tif 000008
【表３】
2018058984.tif 000009
【００３６】
評価例３  コーティング被膜の安定性試験
安定性試験前の評価
実験例１で各高分子をコーティングしたＰＥＴ基板の中心部、左端、右端の３点についてそれぞれ水に対する接触角（°）を測定した。１点の測定につき２μLの水滴を使用した。  安定性試験の評価
実験例１で各高分子をコーティングしたＰＥＴ基板と蒸留水２４０ｍＬを２５０ｍＬの容器に入れ、容器を６０℃の振とう器に固定し、１００回/分、２４時間で振とうした。
ＰＥＴ基板を取り出した後、室温で乾燥した後、水の静的接触角を測定した。
安定性試験前後の水静的接触角を表４に示した。
実施例１〜４及び６では安定性試験前後共にＰＥＴ基板と比較して接触角が低く、安定性試験前後で変化が認められずコーティング被膜のはがれは認められなかった。一方、実施例１では安定性試験前と比較して接触角が大きくなっておりコ−ティング被膜が一部はがれていると考えられたものの、実用に耐えられるレベルであった。
なお、実施例５ではＰＥＴ基板と比較して接触角は高い値となったが、評価例１ではＰＥＴ基板と比較して血小板の粘着数及び活性化数が小さく、２−メチレンブタン二酸エステルをモノマーとする高分子化合物が特異的に血小板の粘着数及び活性化数を抑える特性を有するものと考えられる。また、実施例１〜３においては後者ほど徐々に接触角が僅かに大きいにも係らず、血小板の粘着数は低下する傾向が認められる。
以上のことから、本願の実施例においては、接触角が大きいポリマーほど生体適合性が通常、低下するという従来の傾向とは異なる傾向が認められる。この原因として、本願の実施例のポリマーが、上述のように中間水を包含することが挙げられる。
【００３７】
【表４】
2018058984.tif 000010
【図１】
2018058984.tif 000015
【図２】
2018058984.tif 000016
【図３】
2018058984.tif 000017
【図４】
2018058984.tif 000018
【図５】
2018058984.tif 000019
【図６】
2018058984.tif 000020
【図７】
2018058984.tif 000021
【図８】
2018058984.tif 000022
【図９】
2018058984.tif 000023
【図１０】
2018058984.tif 000024
【図１１】
2018058984.tif 000025
【図１２】
2018058984.tif 000026
【図１３】
2018058984.tif 000027